(57)【特許請求の範囲】
【請求項１】
末端オレフィンおよび硫化水素から出発する、メルカプタンを合成する方法であって、
少なくとも以下の連続工程：
−Ａ−  酸触媒によって触媒する、末端オレフィンへの硫化水素の接触付加工程、次いで
−Ｂ−  前記付加反応生成物を、以下の画分へ分離する工程、
過剰の硫化水素およびオレフィンを含む軽質画分、ならびに
少なくとも１つのメルカプタンおよび場合により１つ以上のチオエーテルを含む重質画分、
−Ｃ−  酸触媒上に、工程Ｂから得られた前記軽質画分を通す仕上げ工程、次いで
−Ｄ−  前記仕上げ工程からの生成物を以下の画分へ分離する工程
硫化水素が豊富な画分、および
付加生成物が豊富な画分、次いで
−Ｅ−  接触付加工程Ａに、前記硫化水素が豊富な画分をリサイクルする工程
を含む、方法。
【請求項２】
合成されるメルカプタンが第２級メルカプタンであることを特徴とする請求項１に記載の方法。
【請求項３】
前記付加工程で使用される触媒がルイス酸部位を含む触媒であることを特徴とする請求項１または２に記載の方法。
【請求項４】
工程Ａの付加反応および／または仕上げ工程Ｃが、固体酸触媒を使用する不均一触媒反応であることを特徴とする請求項１から３のいずれか一項に記載の方法。
【請求項５】
前記ルイス酸部位を含む触媒が、活性炭、アルミナ、ジルコニア、シリカ、酸化トリウム、軽石、およびシリカ−アルミナ組成物から選ばれる担体上に堆積された、モリブデン酸化物、コバルト酸化物、クロム酸化物、モリブデン酸コバルト、リンタングステン酸から選択されることを特徴とする請求項３または４に記載の方法。
【請求項６】
前記末端オレフィンが、以下の一般式（１）：
Ｒ１Ｒ２Ｃ＝ＣＨ２      （１）
［式中、Ｒ１は水素原子を表し、および
Ｒ２は１から２０個の炭素原子を有する、直鎖状、分岐状または環状のアルキル基を表す。］
を有することを特徴とする請求項１から５のいずれか一項に記載の方法。
【請求項７】
前記末端オレフィンが、１−ブテンであることを特徴とする請求項６に記載の方法。
【請求項８】
前記仕上げ工程に使用される触媒が、陽イオン交換樹脂、および交換されているまたはされていないゼオライトから選択される強酸部位を有する酸触媒であることを特徴とする請求項１から７のいずれか一項に記載の方法。
【請求項９】
以下の追加工程：
−Ｆ−  合体した、分離工程Ｂから得られた前記重質画分と分離工程Ｅから得られた前記付加生成物が豊富な画分とを、以下の画分へ精製する工程、
１つ以上のメルカプタンを含む１つ以上の軽質画分、および
硫化物を含む重質画分
を含むことを特徴とする請求項１から８のいずれか一項に記載の方法。
【請求項１０】
以下の追加工程：
−Ｇ−  仕上げ工程Ｃに、請求項９に定義された精製工程Ｆからの前記重質画分をリサイクルする工程
を含むことを特徴とする請求項１から９のいずれか一項に記載の方法。
【請求項１１】
請求項１から１０のいずれか一項で定義された方法を実施するための装置であって、
パイプライン（２、３）を介して硫化水素およびオレフィンが供給される付加反応器（１）、
付加反応器（１）の出口に接続され、第１の分離装置（５）に粗製反応混合物の流れを供給するパイプライン（４）、
第１の分離装置（５）の出口に接続され、仕上げ反応器（８）に前記過剰の硫化水素とオレフィンとを含む軽質画分を供給するパイプライン（７）、
仕上げ反応器（８）の出口に接続され、第２の分離装置（１０）に仕上げ反応器（８）からの反応混合物の全てを供給するパイプライン（９）、
第２の分離装置（１０）の出口に位置し、前記硫化水素が豊富な画分を付加反応器（１）にリサイクルするパイプライン（１１）、および
第１および第２の分離装置（５、１０）から来る、前記少なくとも１つのメルカプタンおよび場合により１つ以上のチオエーテルを含む重質画分、ならびに前記付加生成物が豊富な画分を回収するパイプライン（１２、６、１２０、６０）
を含む、装置。
【請求項１２】
第１および第２の分離装置（５、１０）から来るパイプライン（６、１２）に接続され、第１のライン（１６）で第２級メルカプタンを、第２のライン（１５）で直鎖メルカプタンを単離することができ、且つ第３のライン（１４）で前記硫化物および他の副生成物を含む重質画分を排出することができる精製装置（１３）を含むことを特徴とする請求項１１に記載の装置。
【請求項１３】
精製装置（１３）の出口に接続され、前記硫化物および他の副生成物を搬送し、仕上げ反応器（８）に供給するライン（１７）を含むことを特徴とする請求項１２に記載の装置。
【発明の詳細な説明】
【技術分野】
【０００１】
本発明は、メルカプタン（チオールとも呼ばれる）の分野に関し、より具体的には末端オレフィンへの硫化水素の接触付加によるメルカプタンの合成方法に関する。
【０００２】
本発明は、この方法を実施するための装置にも関する。
【背景技術】
【０００３】
多くの研究が、メルカプタンまたはチオールへの工業的関心のゆえにこれらの化合物の製造の開発のために行われている（Ｆｏｒｑｕｙ，  Ａｒｒｅｔｚ，  Ｈｅｔｅｒｏｇｅｎｅｏｕｓ  Ｃａｔａｌｙｓｉｓ  ｉｎ  Ｍｅｒｃａｐｔａｎ  Ｉｎｄｕｓｔｒｉａｌ  Ｓｙｎｔｈｅｓｉｓ，  Ｓｔｕｄｉｅｓ  ｉｎ  Ｓｕｒｆａｃｅ  Ｓｃｉｅｎｃｅ  ａｎｄ  Ｃａｔａｌｙｓｉｓ、４１巻，（１９８８），９１−１０４頁参照）。
【０００４】
例えば、金属酸化物、例えば、タングステンまたはセシウムの酸化物、およびアルカリ誘導体を含浸させたアルミナタイプの触媒の存在下で硫化水素によるアルコールのチオール化反応を使用する、広く用いられている方法が知られている。このチオール化は、例えば、第１級メルカプタンの合成の場合に使用される。
【０００５】
オレフィンへの硫化水素の付加を使用する方法も知られている。オレフィンへの硫化水素の付加は、触媒条件またはラジカル条件（例えば、光化学）にあるか否かによって、マルコフニコフ則または反対に反マルコフニコフ則に順応できるスルフヒドリル化（ｓｕｌｐｈｙｄｒａｔｉｏｎ）反応である。スルフヒドリル化方法は、様々な触媒の存在下において加圧下で硫化水素（Ｈ２Ｓ）をオレフィンと反応させることを目的として提案された。この合成は、非常によく文献（Ｒｅｉｄ，  Ｏｒｇａｎｉｃ  ｃｈｅｍｉｓｔｒｙ  ｏｆ  ｂｉｖａｌｅｎｔ  ｓｕｌｆｕｒ，１巻，２０，（１９５８））に記載され、均一酸触媒（文献ＵＳ２５３１６０１号に記載されたＡｌＣｌ３、または文献ＧＢ６０２２３８号、ＵＳ２４３４１０号およびＵＳ２４４３８５２号に記載されたＢＦ３）または強酸部位を有する不均一触媒（文献ＵＳ４５６５８９３号に記載された陽イオン交換樹脂、文献ＵＳ４１０２９３１号に記載された交換ゼオライト）、または担持リン酸（ＵＳ２９５０３２４号）、少量のアルミナを含むシリカ（ＵＳ２９５１８７５号）、金属酸化物に含浸させたまたはさせていないアルミナ（ＵＳ６１６２９５２号）、またはヘテロポリ酸（ＵＳ３０３６１３３号、ＦＲ２８４４７９４号）のような様々なタイプの触媒を使用する。
【先行技術文献】
【特許文献】
【０００６】
【特許文献１】米国特許第２５３１６０１号明細書
【特許文献２】英国特許出願公開第６０２２３８号明細書
【特許文献３】米国特許第２４３４１０号明細書
【特許文献４】米国特許第２４４３８５２号明細書
【特許文献５】米国特許第４５６５８９３号明細書
【特許文献６】米国特許第４１０２９３１号明細書
【特許文献７】米国特許第２９５０３２４号明細書
【特許文献８】米国特許第２９５１８７５号明細書
【特許文献９】米国特許第６１６２９５２号明細書
【特許文献１０】米国特許第３０３６１３３号明細書
【特許文献１１】仏国特許第２８４４７９４号明細書
【非特許文献】
【０００７】
【非特許文献１】Ｆｏｒｑｕｙ，  Ａｒｒｅｔｚ，  Ｈｅｔｅｒｏｇｅｎｅｏｕｓ  Ｃａｔａｌｙｓｉｓ  ｉｎ  Ｍｅｒｃａｐｔａｎ  Ｉｎｄｕｓｔｒｉａｌ  Ｓｙｎｔｈｅｓｉｓ，  Ｓｔｕｄｉｅｓ  ｉｎ  Ｓｕｒｆａｃｅ  Ｓｃｉｅｎｃｅ  ａｎｄ  Ｃａｔａｌｙｓｉｓ、４１巻，（１９８８），９１−１０４頁
【非特許文献２】Ｒｅｉｄ，  Ｏｒｇａｎｉｃ  ｃｈｅｍｉｓｔｒｙ  ｏｆ  ｂｉｖａｌｅｎｔ  ｓｕｌｆｕｒ，１巻，２０，（１９５８）
【発明の概要】
【発明が解決しようとする課題】
【０００８】
出願人は、特に、この末端オレフィンへ硫化水素を接触付加させるこの反応の収率を向上させることを目的とする。実際、この付加反応は、特に反マルコフニコフ反応、二重結合の異性化反応、およびチオエーテルの形成をもたらす出発反応物質、即ち、オレフィンへのメルカプタン（主反応において形成される）の付加反応から誘導される特定数の副生成物をもたらす。
【０００９】
内部オレフィンのようなこれらの不純物のいくつかは、方法に非反応性化合物の蓄積のような、かなりの制約を生じ、明白な経済的理由のために除去できない。
【００１０】
このような方法の実行可能性の性能はこのような不純物の存在によって著しく損なわれる。
【００１１】
メルカプタンの製造において副生成物として得られたチオエーテルは、一般的に商業的興味の対象ではなく、収率の損失を意味し、それをできるだけ制限することが生産効率および精製工程のコストの両方を最適化するために常に有用である。
【００１２】
従って、出願人はこの方法を改善することを目的とする。
【課題を解決するための手段】
【００１３】
選択性を向上させるために、特にチオールの収率を増加させるために、触媒についての研究が行われてきた。しかし、出願人は、ここでは触媒について作業することを選択せず、方法それ自体の改善に集中した。
【００１４】
技術的課題は、オレフィンに硫化水素を付加する工程および未反応原料のリサイクル工程に続く仕上げ工程を追加することによって解決された。
【００１５】
結果的に、本発明は、少なくとも以下の連続工程を含む、末端オレフィンおよび硫化水素からメルカプタンを合成する方法に関する。
−Ａ−  酸触媒によって触媒する、末端オレフィンへの硫化水素の接触付加工程、次いで
−Ｂ−  前記付加反応生成物を以下の画分へ分離する工程、
過剰の硫化水素およびオレフィンを含む軽質画分、ならびに
少なくとも１つのメルカプタンおよび場合により１つ以上のチオエーテルを含む重質画分、
−Ｃ−  酸触媒上に工程Ｂから得られた前記軽質画分を通す仕上げ工程、次いで
−Ｄ−  前記仕上げ工程からの生成物を以下の画分へ分離する工程
硫化水素が豊富な画分、および
付加生成物が豊富な画分、次いで
−Ｅ−  接触付加工程Ａに、前記硫化水素が豊富な画分をリサイクルする工程。
【００１６】
本発明は本発明による方法を実施するための装置にも関する。
【図面の簡単な説明】
【００１７】
【図１】メルカプタンの合成のための装置について記載する。
【図２】図１の変形例であり、追加の精製装置を含む。
【図３】図２の変形例であり、追加のラインを含む。
【図４】図１の変形例であり、追加の分離装置を含む。
【発明を実施するための形態】
【００１８】
本発明の他の目的、特徴および利点は、以下の説明および本発明による装置の実施形態を示す添付の図１から４、ならびに以下の実施例を読むことで明らかになるであろう。
【００１９】
また、表現「ａからｂの間」によって示される値のあらゆる範囲はａを超え、ｂ未満（即ち、限界値ａおよびｂを除外）の値の範囲を表し、一方、表現「ａからｂ」によって示される値のあらゆる範囲はａからｂまで（即ち、限界値ａおよびｂを含む）の値の範囲を意味する。
【００２０】
付加工程
本発明に係る方法は、末端オレフィンへの硫化水素の接触付加工程から始まる。
【００２１】
硫化水素
硫化水素は、オレフィンの転化を得るために十分な量でこの方法で使用される。一般に、この量は、１から１００、好ましくは２から３０、より好ましくは２から１２のＨ２Ｓ／オレフィンのモル比に対応し得る。好ましくは、硫化水素が付加反応において過剰に使用される。過剰の硫化水素の添加により、チオエーテルまたはオリゴマーの形成の競合反応に対してチオールの形成反応を促進することができる。
【００２２】
好ましくは、付加工程は硫化水素の加圧下で行われる。好ましくは、圧力は１ＭＰａから２ＭＰａである。これらの条件により、滞留時間のパラメーターを変更することにより、当量の触媒での転化のレベルを増加させることが可能になる。方法は、連続方法としてまたはバッチ方法として行うことができる。好ましくは、連続方法である。
【００２３】
触媒の体積に対する（合成条件で）オレフィンおよび硫化水素の１時間当たりの体積流量の比として定義される１時間当たりの液空間速度は、触媒活性に応じて大きく異なり得る。この値は、一般に１から１５０ｈ−１の間、好ましくは５０から１５０ｈ−１の間である。
【００２４】
末端オレフィン
末端オレフィンは、本発明の意味において、二重結合が必ず炭化水素鎖の一端に位置する不飽和炭化水素を意味する。
【００２５】
好ましくは、出発反応物質として使用されるオレフィンは、以下の一般式（１）のものとすることができる：
Ｒ１Ｒ２Ｃ＝ＣＨ２      （１）
式中、Ｒ１は水素原子を表し、および
Ｒ２は１から２０個の炭素原子、好ましくは２から２０個の炭素原子、より具体的には２から１２個の炭素原子を有する、直鎖状、分岐状または環状のアルキル基を表す。基Ｒ２は、必要に応じて、問題の反応に対し不活性の基で置換される。例えば、この基はシクロアルキル、アリール、カルボキシ（−ＣＯＯＨ）、アルキルカルボニル（−Ｃ（Ｏ）ＯＲ）、アルコキシ（−ＯＲ）、アルキルカルボニル−オキシカルボニル（−Ｃ（Ｏ）−Ｏ−Ｃ（Ｏ）−Ｒ）、シアノ（−ＣＮ）、チオカルボキシ（−Ｃ（Ｓ）−ＯＨ）、メルカプトカルボニル（−Ｃ（Ｏ）−ＳＨ）、アルコキシ（チオカルボニル）（−Ｃ（Ｓ）−ＯＲ）、（アルキルチオ）カルボニル（−Ｃ（Ｏ）−ＳＲ）、アルキルカルボニルチオカルボニル（−Ｃ（Ｏ）−Ｓ−Ｃ（Ｏ）−Ｒ）、ハロゲン原子、スルホ（−ＳＯ３Ｈ）、チオニル（Ｒ−Ｓ（Ｏ）−）、アルキルスルホニル（Ｒ−Ｓ（Ｏ２）−）、アルコキシスルホニル（ＲＯ−Ｓ（Ｏ２）−）、シラン官能基を含む基、および／またはシロキサンおよび／またはリン酸塩から選択することができるが、これらに限定されない。
【００２６】
Ｒは１から２０個の炭素原子、好ましくは２から２０個の炭素原子、より具体的には２から１２個の炭素原子を有する、直鎖状、分岐状または環状のアルキル基を表す。
【００２７】
好ましく使用されるオレフィンは、Ｃ３からＣ２０の直鎖状末端オレフィンである。好ましいオレフィンは、１−ブテン、１−ペンテン、１−ヘキセン、１−ヘプテン、１−オクテン、１−ノネン、１−デセン、１−ウンデセンおよび１−ドデセンから選択される。より具体的には、１−ブテンが使用される。この場合、スルフヒドリル化反応は２−ブタンチーオールをもたらす。
【００２８】
触媒
本発明の方法は、不均一系触媒反応に対応する酸触媒、好ましくは固体酸触媒を使用する。
【００２９】
好ましくは、これらの触媒は以下から選択される：
−  以下：
−（ｉ）式：Ｈ３ＰＷ１２Ｏ４０，ｎＨ２Ｏ、Ｈ４ＳｉＷ１２Ｏ４０，ｎＨ２ＯまたはＨ６Ｐ２Ｗ１８Ｏ６２，ｎＨ２Ｏの化合物（ｎは、一般には０から３０の間、好ましくは６から２０の間の、結晶化の水分子の数を表す整数である）；および
−（ｉｉ）  少なくとも１つの化合物（ｉ）の、カリウム、ルビジウム、セシウムもしくはアンモニウム塩、または該塩の混合物；
から選択される１つ以上のヘテロポリ酸：
−  硫酸化ジルコニア
−  タングステネイティド（ｔｕｎｇｓｔｅｎａｔｅｄ）ジルコニア、
−  ゼオライト、
−  カチオン樹脂、ならびに
−  金属酸化物。
【００３０】
ヘテロポリ酸（ｉ）は、一般に、リン酸、ケイ酸、タングステン酸のような２つ以上の異なるオキソ酸を縮合させることによって得られる。それは水または極性有機溶媒に可溶性である。式：Ｈ３ＰＷ１２Ｏ４０，ｎＨ２Ｏの化合物は、１２−リンタングステン酸または１２−タングストリン酸の名前で知られており、市販されている。式Ｈ４ＳｉＷ１２Ｏ４０，ｎＨ２Ｏの化合物は、１２−タングストケイ酸または１２−ケイタングステン酸の名前で知られており、市販されている。
【００３１】
式Ｈ６Ｐ２Ｗ１８Ｏ６２，ｎＨ２Ｏの化合物は、以下の文献：Ａ．  Ｐ  ．  Ｇｉｎｓｂｅｒｇ，  Ｉｎｏｒｇａｎｉｃ  Ｓｙｎｔｈｅｓｉｓ、２７巻，Ｊ．  Ｗｉｌｅｙ  ＆  ｓｏｎｓ出版、（１９９０）、１０５−１０７頁に記載の手順に従って調製することができる。
【００３２】
ヘテロポリ酸（ｉｉ）は、対応するカチオンによるヘテロポリ酸（ｉ）の１つ以上のプロトンの部分置換により得られる塩である。そのような置換は完全なものとはできず、さもなければ酸性度が失われるであろうことは当業者には明らかであろう。このような塩は、所望の量のアルカリまたはアンモニウムの前駆体が添加されたヘテロポリ酸（ｉ）の溶液から調製される。
【００３３】
好適な前駆体は対応する塩化物または炭酸塩である。沈殿した塩は分離され、次いで温和な条件、好ましくは、遠心分離およびその後の凍結乾燥により、乾燥される。以下を参照として挙げることができる：Ｎ．  Ｅｓｓａｙｅｍ，  Ｇ．  Ｃｏｕｄｕｒｉｅｒ，  Ｍ．  Ｆｏｕｒｎｉｅｒ，  Ｊ．Ｃ．  Ｖｅｄｒｉｎｅ，  Ｃａｔａｌ．  Ｌｅｔｔ．，３４（１９９５）、２２４−２２５頁。
【００３４】
これらのヘテロポリ酸は、活性炭、アルミナ、ジルコニア、シリカ、酸化トリウム、軽石、およびシリカ−アルミナ組成物のように、既知の担体上に堆積させることができる。
【００３５】
硫酸化ジルコニアは、以下の文献：Ｆ．Ｒ．  Ｃｈｅｎ，Ｇ．  Ｃｏｕｄｕｒｉｅｒ，Ｊ−Ｆ  Ｊｏｌｙ  ａｎｄ  Ｊ．Ｃ．  Ｖｅｄｒｉｎ，  Ｊ．  Ｃａｔａｌ．，１４３（１９９３）、６１７頁に記載された方法によって、酸化ジルコニウム担体上に硫酸を含浸させることにより調製される。
【００３６】
タングステネイティドジルコニアは、Ｓｏｌｅｄらの特許（ＵＳ５１１３０３４号）に記載された方法によって、酸化ジルコニウム担体上に酸化タングステンを含浸させることによって調製される。
【００３７】
また、陽イオン交換として当該技術分野で知られている酸官能基を有する全ての様々なポリマーおよびコポリマーは、本発明に従って使用される触媒として適切であり得る。特に、ジビニルベンゼンによるスルホン化ポリスチレンに基づく架橋樹脂、遊離のカルボキシル基を有するアクリル樹脂またはフェニルアクリル樹脂、フェノールスルホン酸から誘導されるフェノール−ホルムアルデヒドタイプの樹脂、リグノ−スルホン交換体等を特に使用することができる。この種の樹脂は様々な名前、特に、Ａｌｌａｓｓｉｏｎ（Ｒ）、Ｃｅｃａｃｉｔ（Ｒ）、Ｗｏｆａｔｉｔｅｓ（Ｒ）、Ｌｅｖａｔｉｔｅｓ（Ｒ）、Ｉｍａｃ（Ｒ）、Ｉｏｎａｃ（Ｒ）、Ａｍｂｅｒｌｉｔｅｓ（Ｒ）、Ａｍｂｅｒｌｙｓｔ（Ｒ）、Ｌｉｑｕｏｒｅｘ（Ｒ）、Ｚｅｏｒｅｘ（Ｒ）、Ｚｅｏｃａｒｂ（Ｒ）、Ｄｏｗｅｘ（Ｒ）等で市販されている。スチレンとジビニルベンゼンとのスルホン化コポリマーは特に好適であり、例えば、Ａｍｂｅｒｌｙｓｔ（Ｒ）、Ｌｅｗａｔｉｔ（Ｒ）、またはＤｏｗｅｘ（Ｒ）の名称で市販されているものがある。また、Ｎａｆｉｏｎ（Ｒ）の商標で知られているテトラフルオロエチレンとペルフルオロスルホン酸（特に、ペルフルオロ−３，６−ジオキサ−４−メチル−７−オクテンスルホン酸）のコポリマーを有利に使用することができる。どのような樹脂が触媒として使用されるかにかかわらず、０．５％を超える水を含有しないこと（８０℃での６時間の乾燥後に決定することができる）を保証する必要がある（有利には０．２重量％未満の水）。
【００３８】
アルミナ上にモリブデン酸化物、コバルト酸化物、クロム酸化物またはモリブデン酸コバルトを使用することも可能である。これらは、活性炭、アルミナ、ジルコニア、シリカ、酸化トリウム、軽石、およびシリカ−アルミナ組成物のような、既知の担体上に堆積させることができる。
【００３９】
好ましくは、付加工程において、ルイス酸タイプの触媒が使用される。好ましくは、ブレンステッド酸タイプの触媒が仕上げ工程に使用される。
【００４０】
好ましくは、付加工程において使用される触媒は、ルイス酸部位を含有する触媒である。
【００４１】
好ましくは、ルイス酸部位を含有する不均一触媒は、活性炭、アルミナ、ジルコニア、シリカ、酸化トリウム、軽石、およびシリカ−アルミナ組成物から選ばれる担体上に堆積された、モリブデン酸化物、コバルト酸化物、クロム酸化物、モリブデン酸コバルト、リンタングステン酸から選択され、より具体的にはアルミナ上に担持された酸化クロムである。
【００４２】
好ましくは、仕上げ工程のために使用される触媒は、転化率を最大化するために、最初の付加反応に使用される触媒とは異なる。
【００４３】
反応の最初の部分では、前述の反応物質は上記で定義された触媒組成物の充填の存在下で接触させる。
【００４４】
この方法は、気相もしくは液相で、または気／液相中で行うことができる。好ましい実施形態では、使用される温度および圧力の条件が、反応物質および生成物が気体状態であるようなものである場合、反応は気相中で行われる。
【００４５】
方法は好ましくは反応物質が連続的に供給される反応器中で行われるが、バッチ式反応器も用いることができる。
【００４６】
反応温度は、使用されるオレフィンおよび転化率の所望の程度に応じて異なるが、一般には３０から３５０℃、好ましくは１００から３５０℃の範囲である。
【００４７】
分離工程
次いで、付加反応の生成物を
過剰の硫化水素ならびに末端および／または内部オレフィンを含む軽質画分、および
少なくとも１つのメルカプタンおよび場合により１つ以上のチオエーテルを含む重質画分
に分離する工程が続く。
【００４８】
仕上げ工程に意図される画分は軽質画分である。それは未反応の反応物質、即ち、反応器内で過剰に添加された硫化水素、末端オレフィン、および酸性反応環境の影響下で異性化されたオレフィンを含む。
【００４９】
実際、酸性環境の影響下では、末端二重結合の移行が観察された。得られたオレフィンは、鎖の一端に位置していた二重結合の鎖の内部へのこの移行のために、「内部オレフィン」と呼ばれる。
【００５０】
維持される第２の画分は付加反応の生成物、即ち、マルコフニコフに従う付加の優勢な生成物、反マルコフニコフ付加の生成物および硫化物またはチオエーテルを含む。
【００５１】
反応混合物中のこれらの化学種の分子量のため、蒸留が分離の適切な方法であり得る。気／液分離も可能である。
【００５２】
仕上げ工程
分離工程Ｂからの軽質画分、即ち、付加反応器中でメルカプタンまたは硫化物に転化されなかった反応物質は、場合により仕上げ反応器に直接供給される追加の量の硫化水素の存在下で、適切な技術（固定床、多管、流動床等）の触媒仕上げ反応器内で処理される。
【００５３】
本発明による方法は、不均一触媒反応に対応する酸触媒、好ましくは固体酸触媒を使用する。
【００５４】
この仕上げ反応器は酸触媒を使用する。この触媒は、強酸部位を有する酸触媒である。より具体的には、それは陽イオン交換樹脂、および交換されているまたはされていないゼオライト、特に、担持ヘテロポリ酸、タイプＡｍｂｅｒｌｙｓｔ（Ｒ）  Ａ１５、Ａ１６、Ａ３５、Ａ３６、Ａ７０のマクロ架橋スルホン化樹脂から選択される。Ａｍｂｅｒｌｙｓｔ（Ｒ）  ３５、３６ｄｒｙが特に好適である。これらの樹脂はダウ社により供給される。
【００５５】
仕上げ工程では、触媒は、好ましくは、例えば、「Ａｍｂｅｒｌｙｓｔ（Ｒ）  ３６ｄｒｙ」の名称の下で販売されたマクロ架橋スルホン化樹脂である。
【００５６】
この工程は、最初の反応工程としての硫化水素の圧力と同じ範囲内で、１００から１５０℃の範囲の温度で行うことができる。この工程により、触媒上の異性化オレフィンを反応器に存在する硫化水素と反応させることにより異性化オレフィンを転化することが可能になる。
【００５７】
この工程は、気相中または液相中で連続的またはバッチ方法として行うことができる。好ましくは、連続的に行われる。
【００５８】
触媒の体積に対する（合成条件における）オレフィンおよび硫化水素の１時間当たりの体積流量の比として定義される、１時間当たりの液空間速度は、触媒の活性に依存して大きく変化し得る。この値は、一般に１から１５０ｈ−１、好ましくは５０から１５０ｈ−１である。
【００５９】
分離工程
その後、仕上げ工程からの生成物を
硫化水素が豊富な画分および
付加生成物が豊富な画分
に分離する工程が続く。
【００６０】
付加生成物に富む画分は、マルコフニコフに従った付加の優勢な生成物、反マルコフニコフ付加の生成物および硫化物を含む。
【００６１】
リサイクル
仕上げ工程中に反応しなかった反応物質、即ち、付加反応器内および場合により仕上げ反応器内で過剰に添加された硫化水素および、仕上げ工程中でも未だ反応しなかった微量のオレフィンは、再び付加反応を受けるために付加反応器にリサイクルされる。
【００６２】
リサイクル工程は、反応しない副生成物の蓄積を回避するために、除去（パージ）を含むことができる。
【００６３】
好ましくは、上記の方法は、第２級メルカプタンの合成をもたらす。
【００６４】
第１の実施形態によれば、本発明の方法は、この方法の終わりに追加の精製工程Ｆを含むことができる。
【００６５】
分離工程Ｂから得られた重質画分および分離工程Ｅから得られた付加生成物が豊富な画分は、各々少なくとも１つのメルカプタンおよび場合により１つ以上の硫化物を含むが、期待されたメルカプタンを単離するために、合体され、精製される。
【００６６】
反応混合物中に存在する化学種の分子量のため、蒸留が分離の適切な方法であり得る。このように、この工程Ｆにより直鎖メルカプタンおよび硫化物から第２級メルカプタンを単離することが可能となる。
【００６７】
第２の実施形態によれば、前記の最後の精製工程Ｆから生じた硫化物は、仕上げ工程Ｃにリサイクルされる。
【００６８】
これらの硫化物の存在により、仕上げ工程の反応の熱を放散することが可能になる。それはスルフヒドロリシス反応も可能にし、この反応は、硫化アルキル（好ましくは分岐）に対する硫化水素の反応に対応し、２分子のメルカプタンを放出することを可能にする。
【００６９】
実際、硫化物またはチオエーテルは硫化水素およびアルミナに担持されたスルホン酸樹脂、アルミノシリケート、１２−リンタングステン酸、またはアルミナ上のコバルト−モリブデン組成物、またはアルミナ上のヘテロポリ酸のような触媒の存在下でメルカプタンに転化できることが、文献ＵＳ４９２７９７２号、ＵＳ４０５９６３６号およびＵＳ２００６／００２５６３３号から知られている。
【００７０】
このように、反応混合物中に存在する内部および端末オレフィンへの硫化水素の付加反応に加えて、スルフヒドロリシス反応がこの反応混合物内で可能である。
【００７１】
結果的に、この仕上げ工程により、反応の副生成物を市場性のあるメルカプタンに部分的に転化することによって反応からの収率を向上させることが可能になる。
【００７２】
従って、この第２の実施形態は、以下の連続工程を含む：
−Ａ−  酸触媒によって触媒する、末端オレフィンへの硫化水素の接触付加工程、次いで
−Ｂ−  前記付加反応生成物を以下の画分へ分離する工程
過剰の硫化水素およびオレフィンを含む軽質画分、ならびに
少なくとも１つのメルカプタンおよび場合により１つ以上のチオエーテルを含む重質画分
−Ｃ−  酸触媒上に工程Ｂから得られた前記軽質画分を通す仕上げ工程
−Ｄ−  前記仕上げ工程からの生成物を以下の画分へ分離する工程
硫化水素が豊富な画分、および
付加生成物が豊富な画分、次いで
−Ｅ−  接触付加Ａの工程に前記硫化水素が豊富な画分をリサイクルする工程、
−Ｆ−  合体した、分離工程Ｂから得られた前記重質画分と分離工程Ｅから得られた前記付加生成物が豊富な画分とを以下の画分へ精製する工程
１つ以上のメルカプタンを含む１つ以上の軽質画分および
硫化物を含む重質画分、次いで
−Ｇ−  仕上げ工程Ｃに、前の精製工程Ｆからの前記重質画分をリサイクルする工程。
【００７３】
第３の実施形態によれば、分離工程Ｂおよび分離工程Ｅから得られたメルカプタンおよび硫化物を含有する画分は合体されない。この実施形態によれば、精製工程は、各画分に対し提供される。
【００７４】
従って、この第３の実施形態は、以下の工程を含む：
−Ａ−  酸触媒によって触媒する、末端オレフィンへの硫化水素の接触付加工程、次いで
−Ｂ−  付加反応生成物を、以下の画分への分離する工程
過剰の硫化水素およびオレフィンを含む軽質画分、および
少なくとも１つのメルカプタンおよび場合により１つ以上のチオエーテルを含む重質画分
−Ｃ−  酸触媒上に工程Ｂから得られた前記軽質画分を通す仕上げ工程
−Ｄ−  仕上げ工程からの生成物を以下の画分に分離する工程
硫化水素が豊富な画分、および
付加生成物が豊富な画分、次いで
−Ｅ−  接触付加Ａの工程に前記硫化水素が豊富な画分をリサイクルする工程、
−Ｐ１−  分離工程Ｂから得られた前記重質画分を以下の画分へ精製する工程
１つ以上のメルカプタンを含む１つ以上の軽質画分、および
硫化物を含む重質画分
−Ｇ１−  仕上げ工程Ｃに、前の精製工程Ｐ１からの前記重質画分をリサイクルする工程、
−Ｐ２−  分離工程Ｄからの前記付加生成物が豊富な画分を以下の画分へ精製する工程
１つ以上のメルカプタンを含む１つ以上の軽質画分、および
硫化物を含む重質画分。
【００７５】
１−ブテンからの２−ブタンチオール合成
次に、本発明に係る方法の好ましい実施形態として、１−ブテンからの２−ブタンチオール合成を説明する。
【００７６】
従って、１−ブテンは、マルコフニコフ付加に従って、主にｓｅｃ−ブチルメルカプタン（ＳＢＭ）とも呼ばれる２−ブタンチオールをもたらす。第２級メルカプタンの命名は、チオール官能基を有する炭素原子が第２級炭素であるという事実から来る。
【００７７】
得ることができる副生成物は次のとおりである：
−  反マルコフニコフ付加に従う配向付加の生成物である、ｎ−ブチルメルカプタン（ＮＢＭ）、
−  酸環境における１−ブテンの異性化の生成物である、２−シス−ブテンと２−トランス−ブテン、
−  ブテンとメルカプタンとの間の反応生成物である、硫化物またはチオエーテル。
【００７８】
副生成物の量は、手順および反応条件によって変わることとなる。
【００７９】
以下の反応スキームは、上述した種を示す。
【００８０】
【化１】
0006266105.tif 000002
【００８１】
本発明の方法に含まれる仕上げ工程は、硫化水素との反応によりブテン−２を転化することを目的とする。
【００８２】
硫化物を液相で仕上げ工程にリサイクルする工程は、メルカプタンの生成をもたらす硫化物のスルフヒドロリシスの反応を生じることが目的である。
【００８３】
従って、この方法は、市場性のあるメルカプタンへの第２級化学種の最大の転化を可能にし、ひいては収率の増加をもたらす。
【００８４】
本発明は上記方法を利用する装置にも関する。本発明の装置の詳細については、非限定的な一例としてのみ与えられる以下の説明を読み、本発明の装置の実施形態を例示する添付の図１から４を参照することにより、明らかになるであろう。
【００８５】
装置
図１
図１は、メルカプタンの合成のための装置を説明する。この装置は、パイプライン（２）を介して硫化水素が供給され、パイプライン（３）を介して末端オレフィンが供給される、末端オレフィンへの硫化水素の接触付加のための付加反応器（１）を含む。付加反応器（１）の出口に位置するパイプライン（４）は、第１の分離装置（５）に粗製反応混合物の流れを供給する。
【００８６】
第１の分離装置（５）の出口に接続されたパイプライン（６）により、メルカプタンおよび場合により１つ以上のチオエーテルを含む重質画分を排出することが可能になる。
【００８７】
また、第１の分離装置（５）の出口に接続されたパイプライン（７）は、オレフィンおよび過剰の硫化水素を含む軽留画分を回収する。このパイプライン（７）は、仕上げ反応器（８）に供給する。
【００８８】
パイプライン（９）は仕上げ反応器（８）からの反応混合物の全てを第２の分離装置（１０）に搬送する。
【００８９】
第２の分離装置（１０）の出口に位置するパイプライン（１１）は、硫化水素が豊富な画分を付加反応器（１）、または付加反応器（１）に原料を供給するバイプライン（２）にリサイクルする。このパイプライン（１１）によって、未反応反応物質、特に硫化水素のリサイクルが可能になる。このパイプライン（１１）は、周囲に蓄積する副生成物の除去を実行するためのバルブを含んでもよい。
【００９０】
第２の分離装置（１０）からのライン（１２）は、付加反応器から生じた生成物と合体させるために、付加生成物が豊富な画分を、ライン（６）に回収する。
【００９１】
図２
図２は図１の変形例である。図２の参照番号は図１のものと同一である。図２は追加の精製装置（１３）を含む。
【００９２】
メルカプタン（単数または複数）および場合により１つ以上のチオエーテルを含む重質画分を搬送する、第１の分離装置（５）の出口に接続されたライン（６）は、第２の分離装置（１０）からの付加生成物が豊富な画分を回収するライン（１２）に接続され、精製装置（１３）に供給する。この精製装置（１３）により、第１のライン（１６）で第２級メルカプタン、第２のライン（１５）で直鎖メルカプタンを単離し、第３のライン（１４）で硫化物および他の副生成物を含む重質留分を排出することが可能になる。
【００９３】
図３
図３は図２の変形例である。図３の参照番号は図２のものと同一である。図３は追加のライン（１７）を含む。
【００９４】
硫化物および他の副生成物を搬送するライン（１７）は、精製装置（１３）の出口に接続され、仕上げ反応器（８）に供給する。
【００９５】
図４
図４は図１の変形例である。図４の参照番号（１）から（５）および（７）から（１１）は図１のものと同一である。
【００９６】
図４の装置は、パイプ（６０）を介して第１の分離装置（５）に接続され、第１のライン（１６０）で第２級メルカプタン、第２のライン（１５０）で直鎖メルカプタンおよび第３のライン（１４０）で硫化物を単離することができる、第１の精製装置（１３０）を含む。
【００９７】
図４の装置は、第１の精製装置（１３０）の出口を仕上げ反応器（８）の入り口に接続して、硫化物および他の副生成物を搬送するライン（１７０）を含む。
【００９８】
図４の装置は、最後に、パイプライン（１２０）を介して第２の分離装置（１０）に接続され、第１のライン（１９）でメルカプタンおよび第２のライン（２０）で硫化物を単離することができる、第２の精製装置（１８）を含む。
【００９９】
より詳細には、本発明は、上記で定義された方法を実施するための装置に関し、該装置は、
パイプライン（２、３）を介して硫化水素およびオレフィンが供給される付加反応器（１）、
付加反応器（１）の出口に接続され、第１の分離装置（５）に粗製反応混合物の流れを供給するパイプライン（４）、
第１の分離装置（５）の出口に接続され、仕上げ反応器（８）に前記過剰の硫化水素および前記オレフィンを含む前記軽質画分を供給するパイプライン（７）、
仕上げ反応器（８）の出口に接続され、第２の分離装置（１０）に仕上げ反応器（８）からの反応混合物の全てを供給するパイプライン（９）、
第２の分離装置（１０）の出口に位置し、前記硫化水素が豊富な画分を付加反応器（１）にリサイクルするパイプライン（１１）、および
第１および第２の分離装置（５、１０）から来る、前記少なくとも１つのメルカプタンおよび場合により１つ以上のチオエーテルを含む重質画分、ならびに前記付加生成物が豊富な画分を回収するパイプライン（１２、６、１２０、６０）
を含む。
【０１００】
好ましい実施形態によれば、第１および第２の分離装置（５、１０）から来るパイプライン（１２、６、１２０、６０）は、少なくとも１つのメルカプタンおよび場合により１つ以上のチオエーテルを含む重質画分および付加生成物が豊富な画分を回収し、単一のパイプでそれらを合体させる。
【０１０１】
以下の実施例は本発明を例示するものである。
【実施例】
【０１０２】
末端オレフィンへの硫化水素の接触付加の実験室での実施の例
［実施例１］本発明による方法
ブテン−１への硫化水素の付加工程を以下の条件下で行う。
１−  ２００ｃｍ３の触媒（１９％Ｃｒ２Ｏ３／アルミナ）を充填した第１の固定床触媒反応器
ブテン−１：７５ｇ／時間
Ｈ２Ｓ：９２ＮＬ／時間、Ｈ２Ｓ／ブテンのモル比＝２に対応
触媒床の平均温度＝２４５℃
Ｐ＝１．４ＭＰａ
ＬＨＳＶ＝６０ｈ−１
【０１０３】
この付加工程で得られた結果は以下のとおりである：
転化率：８３％
選択率：８１／１４／５（ＳＢＭ／ＮＢＭ／チオエーテル）。
【０１０４】
未転化ブテンは、次のモル組成を有する：
１０％ブテン−１／４５％ブテン−２シス／４５％ブテン−２トランス
【０１０５】
未転化ブテンの画分は、以下の条件で仕上げ反応器に進む。
２−  １００ｃｍ３のスルホン酸樹脂Ａ３６ｄｒｙ（ダウ）を充填した固定床仕上げ反応器
ブテン：７．３ＮＬ／時間
Ｈ２Ｓ：１２０ＮＬ／時間
ＨＳＶ＝１２０ｈ−１
無溶媒。
【０１０６】
この仕上げ工程で得られた結果は以下のとおりである：
転化率：９７．５％
選択率：８７％ＳＢＭ、１３％チオエーテル。
【０１０７】
このように、これら２つの工程は、ブテン−１の９９．５％の転化率および以下の選択率：
ＳＢＭ：８１．６％
ＮＢＭ：１１．６％
硫化物：６．２％
をもたらし、９９．５％のブテン−１／０．５％ブテン−２：ブテンを供給する。
【０１０８】
［例２］比較方法
方法の最初の工程は実施例１のものと同一である。
【０１０９】
１−  ２００ｃｍ３の触媒（１９％Ｃｒ２Ｏ３／アルミナ）を充填した第１の固定床触媒反応器
ブテン−１：７５ｇ／時間
Ｈ２Ｓ：９２ＮＬ／時間、Ｈ２Ｓ／ブテンのモル比＝２に対応
触媒床の平均温度＝２４５℃
Ｐ＝１．４ＭＰａ
ＬＨＳＶ＝６０ｈ−１
【０１１０】
性能：
転化率：８３％
選択率：８１／１４／５（ＳＢＭ／ＮＢＭ／チオエーテル）
【０１１１】
未転化ブテンは、次のモル組成を有する：
１０％ブテン−１／４５％ブテン−２シス／４５％ブテン−２トランス
【０１１２】
未転化ブテンの画分は、以下の条件に従って触媒反応器にリサイクルされる：
ブテンの供給：７５ｇ／時間、ここでブテン−１中に２０％のブテン−２を含む
Ｈ２Ｓ：９２ＮＬ／時間、Ｈ２Ｓ／ブテンのモル比＝２に対応
触媒床の平均温度＝２４５℃
Ｐ＝１．４ＭＰａ
ＬＨＳＶ＝８０ｈ−１
【０１１３】
付加およびリサイクルのこれらの工程は６０％の転化率および８２／１２／６（ＳＢＭ／ＮＢＭ／チオエーテル）の選択率をもたらす。
【０１１４】
反応しないブテン−２は、生産性の低下をもたらし、リサイクルにおいて蓄積し、最終的に方法を実行不可能にする。
【符号の説明】
【０１１５】
１      付加反応器
２      パイプライン
３      パイプライン
４      パイプライン
５      第１の分離装置
６      パイプライン
７      パイプライン
８      仕上げ反応器
９      パイプライン
１０    第２の分離装置
１１    パイプライン
１２    ライン
１３    精製装置
１４    ライン
１５    ライン
１６    ライン
１７    ライン
１８    第２の精製装置
１９    ライン
２０    ライン
６０    パイプ
１２０  ライン
１３０  第１の精製装置
１４０  ライン
１５０  ライン
１６０  ライン
【図１】
0006266105.tif 000003
【図２】
0006266105.tif 000004
【図３】
0006266105.tif 000005
【図４】
0006266105.tif 000006